Procédé de traitement de carbone particulaire, comprenant : la combinaison de carbone de pyrolyse avec de l’eau pour former un mélange pour former une suspension initiale ayant 1-35 % en poids de matières solides ; et le broyage du carbone de pyrolyse pour former une suspension broyée comprenant du carbone récupéré broyé par voie humide et de l’eau ; une distribution granulométrique pondérée en volume du carbone récupéré broyé par voie humide mesurée par microscopie électronique à balayage ayant un ou plusieurs D50 de pas plus de 2700 nm et pas plus de 15 % de particules ayant un diamètre de particule supérieur à 5 micromètres. Procédé selon la revendication 1, dans lequel D50 est de 1000 nm à 2700 nm, par exemple, de 1200 nm à 2500 nm. Procédé selon la revendication 1 ou 2, dans lequel D75 est de 2500 nm à 3300 nm, par exemple, de 1700 nm à 3000 nm. Procédé selon l’une quelconque des revendications 1-3, dans lequel de 3 % à 10 % des particules de carbone récupéré broyé par voie humide ont un diamètre de particule supérieur à 5 micromètres. Procédé selon l’une quelconque des revendications 1-4, dans lequel pas plus de 65 % des particules de carbone récupéré broyé par voie humide ont un diamètre de particule supérieur à 2 micromètres, par exemple de 25 à 60 %. Procédé selon l’une quelconque des revendications 1-5, comprenant en outre l’élimination des contaminants macroscopiques de la suspension initiale. Procédé selon l’une quelconque des revendications 1-6, dans lequel la suspension initiale contient jusqu’à 25 % en poids de matières solides. Procédé selon l’une quelconque des revendications 1-7, dans lequel la combinaison comprend en outre la combinaison d’au moins une charge supplémentaire avec l’eau pour former la suspension initiale. Procédé selon la revendication 8, dans lequel la charge supplémentaire peut être choisie dans le groupe constitué par le noir de carbone, le noir de carbone traité au silicium, le noir de carbone revêtu de silice, la silice précipitée, le carbone hydrothermal, les polysaccharides d’ingénierie, le graphène, l’oxyde de graphène, l’oxyde de graphène réduit, la nanocellulose, la lignine, les argiles, les nanoargiles, les oxydes métalliques, les carbonates métalliques, les nanotubes de carbone à paroi unique, les nanotubes de carbone à parois multiples, les nanostructures de carbone, les particules revêtues de noir de carbone et les mélanges de deux de ceux-ci ou plus. Procédé selon l’une quelconque des revendications 1-9, dans lequel le broyage est effectué avec au moins un appareil choisi parmi un mélangeur à couteaux, un broyeur à boulets, un broyeur à fluides, un homogénéisateur, un attriteur, un broyeur à billes horizontal, un broyeur à rotor stator et un broyeur colloïdal. Procédé selon l’une quelconque des revendications 1-10, comprenant en outre l’ajout d’au moins une charge additionnelle choisie parmi le noir de carbone, le noir de carbone traité au silicium, le noir de carbone revêtu de silice, les particules revêtues de noir de carbone et la silice précipitée à la suspension broyée pour amener la teneur en matières solides du mélange de carbone mélangé par voie humide résultant à 25-70 % en poids. Procédé selon la revendication 11, dans lequel l’ajout comprend l’ajout d’une suspension aqueuse comprenant la au moins charge additionnelle. Procédé selon l’une quelconque des revendications 11-12, comprenant en outre la densification du mélange de carbone mélangé par voie humide. Procédé selon la revendication 13, dans lequel la densification comprend la pelletisation du mélange de carbone mélangé par voie humide pour former des granulés ou le séchage par pulvérisation du mélange de carbone mélangé par voie humide. Procédé selon la revendication 14, comprenant en outre le séchage des granulés. Procédé l’une quelconque des revendications 1-15, dans lequel : l’eau est un courant continu d’eau ; la suspension broyée est un courant continu de la suspension broyée ; la combinaison comprend le dosage du carbone de pyrolyse dans le courant continu d’eau. Procédé selon la revendication 16, dans lequel la combinaison comprend en outre le dosage d’au moins une charge supplémentaire dans le courant continu d’eau. Procédé selon la revendication 17, dans lequel la charge supplémentaire est choisie dans le groupe constitué par le noir de carbone, le noir de carbone traité au silicium, le noir de carbone revêtu de silice, la silice précipitée, le carbone hydrothermal, les polysaccharides d’ingénierie, le graphène, l’oxyde de graphène, l’oxyde de graphène réduit, la nanocellulose, la lignine, les argiles, les nanoargiles, les oxydes métalliques, les carbonates métalliques, les nanotubes de carbone à paroi unique, les nanotubes de carbone à parois multiples, les nanostructures de carbone, les particules revêtues de noir de carbone et les mélanges de deux de ceux-ci ou plus. Procédé selon l’une quelconque des revendications 16-18, comprenant en outre le dosage d’au moins une charge additionnelle choisie parmi le noir de carbone, le noir de carbone traité au silicium, le noir de carbone revêtu de silice, les particules revêtues de noir de carbone et la silice précipitée dans le courant continu de la suspension broyée pour amener la teneur en matières solides du courant continu résultant de carbone mélangé par voie humide à 25-70 % en poids. Procédé selon la revendication 19, dans lequel le dosage comprend le dosage d’une suspension aqueuse de la charge additionnelle dans le courant continu de la suspension broyée. Procédé selon l’une quelconque des revendications 16-20, comprenant en outre la granulation du mélange de carbone mélangé par voie humide. Procédé selon l’une quelconque de la revendication 21, dans lequel la granulation comprend la pelletisation du mélange de carbone mélangé par voie humide pour former des granulés ou le séchage par pulvérisation du mélange de carbone mélangé par voie humide. Procédé selon la revendication 22, comprenant en outre le séchage des granulés. Procédé selon l’une quelconque des revendications 1-23, comprenant en outre la granulation des matières solides dans la suspension broyée. Procédé selon la revendication 24, dans lequel la granulation comprend le séchage par pulvérisation de la suspension broyée ou la pelletisation des matières solides dans la suspension broyée. Granulé produit par le procédé selon l’une quelconque des revendications 1-25. Charge particulaire comprenant au moins 10 % en poids (base sèche) de carbone récupéré, dans laquelle une distribution granulométrique pondérée en volume du carbone récupéré mesurée par microscopie électronique à balayage a un ou plusieurs D50 de pas plus de 2700 nm et pas plus de 15 % de particules ayant un diamètre de particule supérieur à 5 micromètres. Charge particulaire selon la revendication 27, dans laquelle D50 est de 1000 nm à 2700 nm, par exemple, de 1200 nm à 2500 nm. Charge particulaire selon la revendication 27 ou 28, dans laquelle D75 est de 2500 nm à 3300 nm, par exemple, de 1700 nm à 3000 nm. Charge particulaire selon l’une quelconque des revendications 27-29, dans laquelle de 3 % à 10 % des particules de carbone récupéré broyé par voie humide ont un diamètre de particule supérieur à 5 micromètres. Charge particulaire selon l’une quelconque des revendications 27-30, dans laquelle pas plus de 65 % des particules de carbone récupéré broyé par voie humide ont un diamètre de particule supérieur à 2 micromètres, par exemple de 25 à 60 %. Charge particulaire selon l’une quelconque des revendications 27-31, dans laquelle la charge particulaire comprend 10 – 100 % en poids, 10-90 % en poids, 15-80 % en poids, 20-60 % en poids ou 30-50 % en poids de carbone récupéré. Charge particulaire selon l’une quelconque des revendications 27-32, comprenant en outre une ou plusieurs charges supplémentaires choisies parmi le noir de carbone, le noir de carbone traité au silicium, le noir de carbone revêtu de silice, la silice précipitée, le carbone hydrothermal, les polysaccharides d’ingénierie, le graphène, l’oxyde de graphène, l’oxyde de graphène réduit, la nanocellulose, la lignine, les argiles, les nanoargiles, les oxydes métalliques, les carbonates métalliques, les nanotubes de carbone à paroi unique, les nanotubes de carbone à parois multiples, les nanostructures de carbone et les particules revêtues de noir de carbone. Charge particulaire selon l’une quelconque des revendications 27-33, dans laquelle la charge particulaire a une teneur en humidité de 15 à 80 % en poids, par exemple 40-60 % en poids. Charge particulaire selon l’une quelconque des revendications 27-34, dans laquelle la charge particulaire est sous la forme de granulés. Charge particulaire selon la revendication 35, dans laquelle les granulés ont une teneur en humidité de 15-80 % en poids, par exemple 40-60 % en poids. Charge particulaire selon la revendication 36, dans laquelle les granulés comprennent pas plus de 3 % d’eau. Charge particulaire selon l’une quelconque des revendications 35-37, dans laquelle les granulés se composent essentiellement de la charge particulaire, d’eau facultative et de liant facultatif. Granulé comprenant la charge particulaire selon l’une quelconque des revendications 27-38 et comprenant en outre au moins une charge additionnelle choisie parmi le noir de carbone, le noir de carbone traité au silicium, le noir de carbone revêtu de silice, les particules revêtues de noir de carbone et la silice précipitée. Charge particulaire selon l’une quelconque des revendications 27-38, dans laquelle le carbone récupéré est du carbone récupéré broyé par voie humide. Composite élastomère comprenant un mélange d’un élastomère et de 30-90 pce d’une charge particulaire, dans lequel la charge particulaire comprend au moins 10 % en poids de carbone récupéré ayant un ou plusieurs D50 (pondéré en volume) de pas plus de 2700 nm et pas plus de 15 % (pondéré en volume) de particules ayant un diamètre de particule supérieur à 5 micromètres tel que mesuré par microscopie électronique à balayage. Composite élastomère selon la revendication 41, dans lequel la charge particulaire comprend 10-100 % en poids, 10-90 % en poids, 15-80 % en poids, 20-60 % en poids ou 30-50 % en poids de carbone récupéré. Composite élastomère selon la revendication 41 ou 42, dans lequel D50 est de 1000 nm à 2700 nm, par exemple, de 1200 nm à 2500 nm. Composite élastomère selon l’une quelconque des revendications 41-43, dans lequel D75 est de 2500 nm à 3300 nm, par exemple, de 1700 nm à 3000 nm. Composite élastomère selon l’une quelconque des revendications 41-44, dans lequel de 3 % à 10 % des particules de carbone récupéré broyé par voie humide ont un diamètre de particule supérieur à 5 micromètres. Composite élastomère selon l’une quelconque des revendications 41-45, dans lequel pas plus de 65 % des particules de carbone récupéré ont un diamètre de particule supérieur à 2 micromètres, par exemple de 25 à 60 %. Composite élastomère selon l’une quelconque des revendications 41-46, dans lequel la charge particulaire est présente en une quantité de 30-70 pce, par exemple, 35-60 ou 40-55 pce. Composite élastomère selon l’une quelconque des revendications 41-47, dans lequel le composite élastomère présente une macrodispersion d’au plus 0,03x+4,4, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon l’une quelconque des revendications 41-48, dans lequel le composite élastomère présente une macrodispersion de 0,03x à 0,03x +4,4, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon l’une quelconque des revendications 41-49, dans lequel la charge particulaire comprend en outre un ou plusieurs parmi le noir de carbone, le noir de carbone traité au silicium, le noir de carbone revêtu de silice, la silice précipitée, le carbone hydrothermal, les polysaccharides d’ingénierie, le graphène, l’oxyde de graphène, l’oxyde de graphène réduit, la nanocellulose, la lignine, les argiles, les nanoargiles, les oxydes métalliques, les carbonates métalliques, les nanotubes de carbone à paroi unique, les nanotubes de carbone à parois multiples, les nanostructures de carbone et les particules revêtues de noir de carbone. Composite élastomère selon l’une quelconque des revendications 41-50, dans lequel la charge particulaire est du carbone récupéré et du noir de carbone, dans lequel le composite élastomère présente une macrodispersion d’au plus 1,9ln(x) +1,2, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon l’une quelconque des revendications 41-51, dans lequel la charge particulaire est du carbone récupéré et du noir de carbone et dans lequel le composite élastomère présente une macrodispersion de 1,9ln(x) – 3,2 à 1,9ln(x) +0,2, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon l’une quelconque des revendications 41-52, dans lequel l’élastomère est choisi parmi les caoutchoucs naturels, les caoutchoucs naturels fonctionnalisés, les caoutchoucs styrène-butadiène, les caoutchoucs styrène-butadiène fonctionnalisés, les caoutchoucs polybutadiène, les caoutchoucs polybutadiène fonctionnalisés, les caoutchoucs polyisoprène, les copolymères éthylène-propylène, les caoutchoucs à base d’isobutylène, les caoutchoucs polychloroprène, les caoutchoucs nitrile, les caoutchoucs nitrile hydrogénés, les caoutchoucs polysulfure, les élastomères de polyacrylate, les fluoroélastomères, les perfluoroélastomères et leurs mélanges. Composite élastomère selon l’une quelconque des revendications 41-53, dans lequel le carbone récupéré est du carbone récupéré broyé par voie humide. Composite élastomère selon l’une quelconque des revendications 41-54, dans lequel le composite élastomère est un composite élastomère vulcanisé. Bande de roulement comprenant un vulcanisat d’un mélange comprenant le composite élastomère selon l’une quelconque des revendications 41-54 et un ensemble durcisseur. Article comprenant un vulcanisat d’un mélange comprenant le composite élastomère selon l’une quelconque des revendications 41-54 et un ensemble durcisseur, dans lequel l’article est choisi parmi les bandes de roulement, les sous-chapes, les garnitures intérieures, les parois latérales, les inserts de paroi latérale, la couche de liaison en fil de fer et la gomme de coussin pour les pneus retraités ou dans lequel l’article est choisi parmi les flexibles, les doublures, les revêtements, les joints, les joints de culasse, les articles anti-vibrations, les chenilles, les patins de chenilles pour les équipements de véhicules à chenilles, les supports de moteur, les stabilisateurs antisismiques, les écrans d’équipements miniers, les revêtements d’équipements miniers, les bandes transporteuses, les revêtements de chute, les chemises de pompe à lisier, les roues de pompe à boue, les sièges de soupape, les corps de soupape, les moyeux de piston, les tiges de piston, les plongeurs, les roues pour mélanger les boues et les roues de pompe à lisier, les chemises de broyeur, les cyclones et les hydrocyclones, les joints de dilatation, les revêtements pour pompes de dragage et pompes de moteur hors-bord pour équipement marin, les joints d’arbre pour applications marines, pétrolières, aérospatiales et autres, les arbres d’hélice, les revêtements de tuyauterie, les supports de moteur, les bagues, les coupe-froid, les essuie-glaces, les composants automobiles, les joints, les joints de culasse, les boîtiers, les éléments de roue et les éléments de voie Article selon la revendication 57, dans lequel l’article est incorporé dans des pneus pneumatiques, des pneus non pneumatiques ou des pneus pleins. Vulcanisat d’un mélange comprenant le composite élastomère selon l’une quelconque des revendications 41-54 et un ensemble durcisseur, dans lequel le vulcanisat a des propriétés de fatigue équivalentes ou inférieures à 90 % de celles d’un vulcanisat produit par le même procédé et avec la même composition sauf que du noir de carbone ASTM N550 est utilisé à la place du carbone récupéré. Vulcanisat d’un mélange comprenant le composite élastomère selon l’une quelconque des revendications 41-54 et un ensemble durcisseur, dans lequel le vulcanisat présente une macrodispersion d’au plus 0,03x+4,4, où x est le pourcentage de carbone récupéré dans la charge particulaire et la macrodispersion est un pourcentage de surface de particules de charge non dispersées supérieures à 5 μm déterminé par microscopie optique en mode réflexion. Vulcanisat d’un mélange comprenant le composite élastomère selon l’une quelconque des revendications 41-54 et un ensemble durcisseur, dans lequel le vulcanisat présente une macrodispersion de 0,03x à 0,03x +4,4, où x est le pourcentage de carbone récupéré dans la charge particulaire et la macrodispersion est un pourcentage de surface de particules de charge non dispersées supérieures à 5 μm déterminé par microscopie optique en mode réflexion. Vulcanisat d’un mélange comprenant le composite élastomère selon l’une quelconque des revendications 41-54 et un ensemble durcisseur, dans lequel la charge particulaire est du carbone récupéré et du noir de carbone et dans lequel le vulcanisat présente une macrodispersion d’au plus 1,9ln(x) +0,2, où x est le pourcentage de carbone récupéré dans la charge particulaire et la macrodispersion est un pourcentage de surface de particules de charge non dispersées supérieures à 5 μm déterminé par microscopie optique en mode réflexion. Vulcanisat d’un mélange comprenant le composite élastomère selon l’une quelconque des revendications 41-54 et un ensemble durcisseur, dans lequel la charge particulaire est du carbone récupéré et du noir de carbone et dans lequel le composite élastomère présente une macrodispersion de 1,9ln(x) – 3,2 à 1,9ln(x) +0,2, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère comprenant un mélange d’un élastomère et de 30-90 pce de charge particulaire, dans lequel la charge particulaire comprend au moins 10 % en poids de carbone récupéré, dans lequel le composite élastomère présente une macrodispersion d’au plus 0,03x+4,4, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon la revendication 64, dans lequel le composite élastomère présente une macrodispersion de 0,03x à 0,03x +4,4, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère comprenant un mélange d’un élastomère et de 30-90 pce de charge particulaire, dans lequel la charge particulaire comprend au moins 10 % en poids de carbone récupéré et le reste étant du noir de carbone, dans lequel le composite élastomère présente une macrodispersion d’au plus 1,9ln(x) +1,2, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon la revendication 66, dans lequel le composite élastomère présente une macrodispersion de 1,9ln(x) – 3,2 à 1,9ln(x) +1,2, où x est le pourcentage de carbone récupéré dans la charge particulaire et la macrodispersion est un pourcentage de surface de particules de charge non dispersées supérieures à 5 μm déterminé par microscopie optique en mode réflexion. Composite élastomère selon l’une quelconque des revendications 64-67, dans lequel le composite élastomère est vulcanisé. Composite élastomère selon l’une quelconque des revendications 64-68, dans lequel le carbone récupéré est du carbone récupéré broyé par voie humide. Composite élastomère selon l’une quelconque des revendications 64-69, dans lequel le carbone récupéré a un ou plusieurs D50 (pondéré en volume) de pas plus de 2700 nm et pas plus de 15 % (pondéré en volume) de particules ayant un diamètre de particule supérieur à 5 micromètres tel que mesuré par microscopie électronique à balayage.